(57)【要約】【課題】耐汚染性、耐溶剤性等に優れ、かつ加工特性、意匠性に富む艶消し化粧材を得ること。【解決手段】シート基材に印刷層を形成し、少くとも該印刷層の表面に透明樹脂層を介して艶消し表面フィルム層を積層してなる複合シートを、化粧基材にラミネートして構成された化粧材であって、該艶消し表面フィルム層が、エチレン含有率が２０〜６５モル％、ビニルエステル成分のけん化度が９０モル％以上のエチレン−ビニルエステル共重合体けん化物９５〜５０重量％およびカルボン酸変性ポリエチレン樹脂５〜５０重量％からなる樹脂組成物からなることを特徴とする化粧材。【選択図】    なし【特許請求の範囲】
【請求項１】
シート基材に印刷層を形成し、少くとも該印刷層の表面に透明樹脂層を介して艶消し表面フィルム層を積層してなる複合シートを、化粧基材にラミネートして構成された化粧材であって、該艶消し表面フィルム層が、エチレン含有率が２０〜６５モル％、ビニルエステル成分のけん化度が９０モル％以上のエチレン−ビニルエステル共重合体けん化物９５〜５０重量％およびカルボン酸変性ポリエチレン樹脂５〜５０重量％からなる樹脂組成物からなることを特徴とする化粧材。
【請求項２】
艶消し表面フィルム層が、塩化ビニル成分を５０〜９９モル％および酢酸ビニル成分、不飽和カルボン酸および不飽和カルボン酸の誘導体から選ばれる少なくとも一つの成分を１〜５０モル％含む塩化ビニル系共重合体８５〜９９．９重量％および、イソシアネート基を２個以上含む化合物０．１〜１５重量％からなる塩化ビニル系共重合体組成物層を介して透明樹脂層に積層されてなる請求項１記載の化粧材。
【請求項３】
艶消し表面フィルム層がエンボス加工されていることを特徴とする請求項１または２記載の化粧材。
【請求項４】
透明樹脂層が、ポリオレフィン系樹脂である請求項１〜３のいずれか１項に記載の化粧材。
【請求項５】
シート基材に印刷層を形成後、該印刷層の表面に透明樹脂層を形成し、次いで塩化ビニル系共重合体組成物層を有する艶消し表面フィルムを該透明樹脂層と該塩化ビニル系共重合体組成物層が接するように熱ラミネートすることを特徴とする請求項２記載の化粧材の製造方法。
【発明の詳細な説明】
【技術分野】
【０００１】
本発明は、壁面パネル、天井材、ドア、幅木等の主に住宅用部材に用いられる化粧材に関する。
【背景技術】
【０００２】
従来の化粧材として、１）薄葉紙に通常の方法で印刷を施し、表面保護のため、アミノアルキッド、ウレタン樹脂コート層を設けてなるシートを基材にラミネートしたもの、２）ポリ塩化ビニルフィルムの上に通常の印刷を施した後、透明性のあるポリ塩化ビニルフィルムを積層してなるシートを基材にラミネートしたもの、３）薄葉紙に印刷した後、ポリ塩化ビニルフィルムを積層してなるシートを基材にラミネートしたもの、４）紙質基材に印刷した後、ポリエステル樹脂フィルムを積層してなるシートを基材にラミネートしたもの等が知られている。
【０００３】
しかしながら、上記１）の化粧材においては、シートの強度が不充分であるため木端巻き、Ｖカット等の曲面加工には適さず、且つ耐摩耗性等の物理的性質及び耐水性、耐溶剤性、耐化学薬品性等の化学的性質に劣り、２）、３）の化粧材においてはいずれもポリ塩化ビニルフィルムを用いているため耐熱性、耐寒性等の地理的性質及び耐溶剤性等の化学的性質に劣り、また４）の化粧材においては、ポリエステル樹脂フィルムと紙、インキとの接着が良好でなく界面で剥離が生じ易く、且つ熱エンボス加工が困難である。
【０００４】
かかる問題を解決するものとして、紙質基材に印刷した後、ポリエチレン樹脂層を介してエチレン−ビニルアルコール共重合体（以下ＥＶＯＨと略す）樹脂フィルムを積層してなるシートを基材にラミネートしたものが公知である（例えば、特許文献１  参照）。
【０００５】
また立体感を現出させ、意匠性の改良を図るために、上記２）の化粧材において、ポリ塩化ビニルフィルムを積層した後、エンボスを施し、更にエンボスの凹部にインキを充填して例えば木目の道管模様等を表現してなる化粧材も知られている。
【０００６】
【特許文献１】特公平７−９２８号公報
【発明の開示】
【発明が解決しようとする課題】
【０００７】
しかしながら、上記したような紙質基材に印刷した後、ポリエチレン樹脂層を介してＥＶＯＨ樹脂フィルムを積層してなるシートを基材にした化粧材においては、ポリエチレン樹脂層とＥＶＯＨ樹脂フィルムとの接着が良好でなく界面で剥離が生じる場合があり、かつ熱エンボス加工が困難であるという欠点もあった。
【０００８】
さらに、化粧材の高級感を得るために表面に艶消しを施す場合に、ＥＶＯＨ層上に無機微粒子入りの塗料を塗布する方法が記載されているが、かかる塗料層を設けたのでは表面のＥＶＯＨ層が覆われてしまい、ＥＶＯＨ特有の耐汚染性、耐溶剤性、非帯電性等の特徴が失われてしまう問題があった。
【０００９】
一方、エンボスを施し、立体感を現出させてなる化粧材においては、意匠的には優れるものの、主としてポリ塩化ビニルフィルムの如く通常の合成樹脂シートを用いているため、上記したと同様の物理的性質や化学的性質に劣るという欠点を有していた。
【００１０】
本発明は、従来の欠点を克服したもので、耐汚染性、耐溶剤性、非帯電性等に優れ、良好な加工特性も保有しながら、立体感を有した高級感のある艶消し化粧材を提供することを目的とするものである。
【課題を解決するための手段】
【００１１】
上記目的は、シート基材に印刷層を形成し、少くとも該印刷層の表面に透明樹脂層を介して艶消し表面フィルム層を積層してなる複合シートを、化粧基材にラミネートして構成された化粧材であって、該艶消し表面フィルム層が、エチレン含有率が２０〜６５モル％、ビニルエステル成分のけん化度が９０モル％以上のエチレン−ビニルエステル共重合体けん化物９５〜５０重量％およびカルボン酸変性ポリエチレン樹脂５〜５０重量％からなる樹脂組成物からなることを特徴とする化粧材を提供することによって達成される。
【発明の効果】
【００１２】
本発明は表面にエチレン−ビニルエステル共重合けん化物およびカルボン酸変性ポリエチレン樹脂からなる艶消しフィルム層を有しているので、表面艶消しによる高級感があるのみならず、耐溶剤性、耐汚染性、非帯電性に優れている。また、上記艶消しフィルムと印刷層との間には透明樹脂層が介在しているため複合シートとしての厚みが増し、複合シート自体が柔軟性、熱可塑性に優れているので、本発明化粧材は木端巻き、Ｖカット等の曲面加工適性、ラミネート適性、エンボス加工性に優れているとともに肉持ち感、高級感があり、意匠的にも優れた化粧材を提供できる。
【００１３】
上記艶消しフィルム層と透明樹脂層の間に、塩化ビニル系共重合体とイソシアネート基を２個以上含む化合物からなる塩化ビニル系共重合体組成物層を有している場合には良好な熱ラミネート適性、接着性を有している。さらに上記フィルム上にエンボス層を形成することで、表層のエンボス層と下層の印刷層とが３次元的な意匠効果を現出し、立体感に富んだ深みのある模様を外観に表すこともできる。
【発明を実施するための最良の形態】
【００１４】
シート基材の材質としては、薄葉紙等の紙質系素材、合成樹脂・金属・不織布等が用いられ、その厚みは３０μｍ〜１０００μｍの範囲で適宜選択される。化粧基材への接着適性を考慮した場合、上記材質の中、紙質系素材が好ましく、その場合、坪量は２３〜１５０ｇ／ｍ２が好ましい。
【００１５】
シート基材と印刷層との間に必要に応じて隠蔽ベタインキ層を設けることができる。該インキ層を設けたときはシート基材自体に隠蔽性が不足していても該インキ層で隠蔽性能を付加することができると共に、着色剤を添加することによって意匠性を向上させることができるという利点がある。隠蔽ベタインキ層を形成するために用いられるインキとしては二酸化チタンを３０〜７０重量％含んだもので、適宜の着色剤を含んだもの等が挙げられ、上記インキ層形成法としては、グラビア、オフセット、凸版若しくはスクリーン等通常の印刷方式又はロールコート等の塗布方式が用いられる。
【００１６】
印刷層は木目柄、抽象柄、石目柄等任意の模様を印刷形成した層でも或いは印刷により着色を施した層でもよい。印刷層形成のためのインキとしては、シート基材の材質、形態にもよるが、一般的には硝化綿、酢酸セルロース、ポリ塩化ビニル、ポリビニルブチラール、ポリウレタン、アクリル樹脂、ポリエステル等の単独重合体又は他のモノマーとの共重合体をビヒクルとし、これに通常の顔料、染料を着色剤として含有させて構成されるインキが用いられる。印刷層形成法としてはグラビア、オフセット、凸版、スクリーン印刷等通常の印刷方式を用いることができるが、描画でも差支えない。
【００１７】
透明樹脂層はこのような印刷層と艶消し表面フィルム層との間に介在して、トータルシート層厚みを増し、木端巻きやＶカット等の曲面加工適性を付与し、更に意匠的な肉持ち感を増加させる作用がある。透明樹脂層の形成法としては、ポリエチレン等のポリオレフィン系樹脂やその他の樹脂をエクストルージヨンラミネート法により押出コーティングする方法、ゴム系、アクリル系、エポキシ系、ウレタン系等の樹脂をドライラミネート法によりコーティングする方法、ゴムエマルジョン系、酢酸ビニルーアクリルエマルジョン系、エポキシエマルジョン系等の樹脂をウェットラミネート法によりコーティングする方法等が用いられるが、トータルシート層の厚みを増加させ、曲面加工適性や肉持ち感を付与させるためには押出コーティングする方法が望ましい。透明樹脂層の厚みは好ましくは１０〜１００μｍ、より好ましくは２０〜５０μｍである。
【００１８】
かかる透明樹脂層として使用される樹脂は特に限定されるものではないが、曲面加工時に柔軟性を付与する観点からポリオレフィン系樹脂が好ましい。用いられるポリオレフィン系樹脂としては種々の物が使用可能であり、高密度ポリエチレン、直鎖状低密度ポリエチレン、エチレン−酢酸ビニル共重合体、エチレン−アクリル酸エチル共重合体、エチレン−メタクリル酸共重合体などのエチレンを主成分とする重合体、プロピレンホモポリマー、プロピレン−エチレン共重合体などのプロピレンを主成分とする重合体などが例示される。これらポリオレフィンは無水マレイン酸によるグラフト変性に代表されるように、重合後に各種変性が施されていても良い。
【００１９】
また、印刷層、艶消し表面フィルム層等との接着性を良好にする点から、ポリオレフィン系樹脂のなかでもカルボキシル基あるいはエポキシ基を含有するポリオレフィン系樹脂が好ましい。ここで、カルボキシル基を含有するポリオレフィン系樹脂としては、無水マレイン酸やイタコン酸でグラフト変性されたポリオレフィン、あるいはアクリル酸やメタクリル酸を共重合したポリオレフィンなどが挙げられる。また、アイオノマーに代表されるようにポリオレフィン中に含有されるカルボキシル基の全部あるいは一部が金属塩の形で存在していてもよい。また、エポキシ基を含有するポリオレフィン系樹脂としては、グリシジルメタクリレート共重合ポリエチレン等が挙げられる。これらカルボキシル基あるいはエポキシ基を含有するポリオレフィン系樹脂のうちでも、無水マレイン酸等の酸無水物で変性されたポリオレフィン、特にポリエチレンが接着性に優れる点から好ましい。
【００２０】
艶消し表面フィルム層としては、ＥＶＯＨおよびカルボン酸変性ポリエチレンからなる組成物層が使われる。これにより、ＥＶＯＨ層上に無機微粒子入りの塗料を塗布する方法と異なりＥＶＯＨ樹脂そのものが表面を覆うことになり、ＥＶＯＨ特有の耐汚染性、耐溶剤性、非帯電性等の特長を有することができる。
【００２１】
艶消し表面フィルム層を構成する組成物に用いられるＥＶＯＨとしては、エチレン含有率が２０〜６５モル％、好ましくは２５〜６０モル％、ビニルエステル成分のけん化度が９０モル％以上、好ましくは９５モル％以上の物が好適に使用される。エチレン含有率が２０モル％未満では耐水性能に劣り、６５モル％を超えると剛性、耐油性、耐溶剤性、非帯電性が劣り好ましくない。ビニルエステル成分の鹸化度が９０モル％未満では耐油性が劣り、油性の汚染物質が浸透し易く、耐汚染性に劣り好ましくない。ＥＶＯＨの原料に用いられるビニルエステルとしては、経済性より酢酸ビニルが望ましい。このＥＶＯＨにエチレン、ビニルエステル以外のコモノマー成分を本発明の目的を阻害しない範囲で使用することができる。
【００２２】
ＥＶＯＨはエチレン含有率やけん化度や重合度の異なる２種以上のＥＶＯＨの組成物であっても良く、本発明の目的を阻害しない範囲で、ホウ酸、酸化防止剤、スリップ剤、着色剤、消臭剤などの添加剤を添加しても良い。
【００２３】
本発明において、ＥＶＯＨにカルボン酸変性ポリエチレン樹脂（以下ＣＰＥと略称する）を配合したＥＶＯＨ樹脂組成物を用いることにより、該ＥＶＯＨ組成物層と塩化ビニル系共重合体組成物層との接着力が向上するだけでなく、複合シートなどとのラミネート時にエンボス加工がさらに容易となる。該ＥＶＯＨ組成物層を用いることにより、該ＥＶＯＨ組成物層の少なくとも片面の表面光沢度（村上式光沢度計、入射光の角度７５°で測定）を４０％以下の艶消しとすることができ、艶消しの優れた複合シートが得られ高級感を与えることが可能となる。ＥＶＯＨとＣＰＥの配合割合は、ＥＶＯＨ９５〜５０重量％、ＣＰＥ５〜５０重量％、好ましくは、ＥＶＯＨ９２〜５５重量％、ＣＰＥ８〜４５重量％である。ＣＰＥ含量が５重量％未満では光沢度を満足せず、５０重量％を超えると、製膜性が悪くなりフィルムに孔が開くなどの欠点が出る。
【００２４】
ここでＣＰＥとは、ポリエチレン樹脂をα，β−不飽和カルボン酸または該カルボン酸無水物またはカルボン酸エステルで変性したものであり、α，β−不飽和カルボン酸または該カルボン酸無水物またはカルボン酸エステル含量は０．０００５〜５モル％、好ましくは０．００１〜１モル％、さらに好ましくは０．００１〜０．４モル％である。０．０００５モル％未満ではＥＶＯＨとのブレンドに際して分散性が悪くなり、フィルムの艶消し効果に乏しく、５モル％を超えるとブレンド操作中の増粘が大きく、製膜性が悪くなる。全てのポリエチレン樹脂が、α，β−不飽和カルボン酸または該カルボン酸無水物またはカルボン酸エステルで変性している方が望ましいが、高濃度カルボン酸変性ポリエチレン樹脂と未変性ポリエチレン樹脂とのブレンド物で、最終的な変性量が上記範囲内にあっても良い。α，β−不飽和カルボン酸または該カルボン酸無水物またはカルボン酸エステルとは、アクリル酸、メタクリル酸、マレイン酸、イタコン酸、無水マレイン酸、無水イタコン酸、アクリル酸エステル、メタクリル酸エステル、マレイン酸モノまたはジエステル、イタコン酸モノまたはジエステルなどが挙げられるが、無水マレン酸が好適である。ポリエチレン樹脂とは、高密度ポリエチレン、低密度ポリエチレン、直鎖状低密度ポリエチレン、エチレン系共重合体（エチレン−酢酸ビニル共重合体、エチレン−アクリル酸エステル共重合体など）が挙げられるが、高密度ポリエチレンが好適である。
【００２５】
本発明において、ＥＶＯＨとＣＰＥよりなる樹脂組成物を得る方法としては、二軸スクリュー押出機、ブラベンダープラストグラフなどを用いて予め溶融ブレンドペレット化し、その後Ｔダイ法またはインフレーション法などの溶融押出法によってフィルムに成形する方法、あるいはドライブレンドペレットをＴダイ法またはインフレーション法などの溶融押出法によって直接フィルムに成形する方法がある。
【００２６】
本発明において、ＥＶＯＨとＣＰＥとの樹脂組成物層の厚みに特に制限は無いが、１０〜３０μｍがエンボス加工時にフィルム層のピンホールの発生が少なく、さらに複合シートにした時などの施工性が良好であるので好適である。
【００２７】
また艶消し表面フィルム層が、塩化ビニル系共重合体とイソシアネート基を２個以上含む化合物からなる塩化ビニル系共重合体組成物層を介して透明樹脂層に積層されていることが好ましい。こうすることで、熱ラミネートが容易にでき、ポリオレフィンに代表される透明樹脂層とも良好に接着することができる。
【００２８】
本発明において、塩化ビニル系共重合体とは、塩化ビニル成分を５０〜９９モル％、好ましくは７０〜９５モル％を含み、かつ酢酸ビニル成分、不飽和カルボン酸および不飽和カルボン酸の誘導体から選ばれる少なくとも一つの成分を単独でまたは合計で１〜５０モル％、好ましくは５〜３０モル％含む物である。塩化ビニル成分を５０〜９９モル％含むことにより本発明の目的とする樹脂組成物を得ることができる。ここで不飽和カルボン酸としては、不飽和モノカルボン酸、不飽和ジカルボン酸があげられ、また、不飽和カルボン酸の誘導体としては、前記不飽和カルボン酸のモノまたはジエステル、あるいはこれらの無水物が挙げられ、たとえばアクリル酸、メタクリル酸、マレイン酸、イタコン酸、アクリル酸メチル、メタクリル酸メチル、マレイン酸モノエステル、マレイン酸ジエステル、イタコン酸モノエステル、イタコン酸ジエステル、無水マレイン酸、無水イタコン酸、ステアリン酸ビニルなどが挙げられる。これらカルボン酸成分は、ランダム共重合成分として用いることもできるし、グラフト共重合成分として用いることもできる。また、本発明の目的が阻害されない範囲で、上記以外の共重合成分を用いることは自由である。
【００２９】
代表的な塩化ビニル系共重合体としては、塩化ビニル−酢酸ビニル共重合体、塩化ビニル−メタクリル酸（メチル）共重合体、塩化ビニル−ステアリン酸ビニル共重合体、塩化ビニル−酢酸ビニル−メタクリル酸（またはメタクリル酸メチル）共重合体、塩化ビニル−酢酸ビニル−アクリル酸（またはアクリル酸メチル）共重合体、塩化ビニル−酢酸ビニル−マレイン酸（またはマレイン酸モノまたはジエステル）共重合体、塩化ビニル−酢酸ビニル−無水マレイン酸共重合体などが挙げられる。なお、塩化ビニル−酢酸ビニル−不飽和カルボン酸共重合体は、三元以上の共重合によるものでも良いし、塩化ビニル−酢酸ビニル共重合体などの二元以上の共重合によるものにカルボン酸をグラフト変性した物でも良い。これらを単独で用いても良いし、また２種以上の化合物の混合物を用いても良い。
【００３０】
本発明において、イソシアネート基を２個以上含む化合物とは、トリレンジイソシアネート、キシリレンジイソシアネート、ヘキサメチレンジイソシアネート、イソホロンジイソシアネート、４，４´−ジフェニルメタンジイソシアネート、ｐ−フェニレンジイソシアネート、１，５−ナフチレンジイソシアネート、４，４´−ジシクロヘキシルメタンジイソシアネートをはじめとする化合物、上記イソシアネート基を２個以上含む化合物と水などとの縮合反応により多官能にせしめた化合物、上記イソシアネート基を２個以上含む化合物の熱反応により三量化した化合物および、トリメルチロールプロパン、グリセリン、ペンタエリスリトールなどのポリオールの水酸基をすべてを上記イソシアネート基を２個以上含む化合物と反応させた化合物が好適である。
【００３１】
これらを単独で用いても良いし、また２種以上の化合物の混合物を用いても良い。プロピレングリコール、エチレンングリコール、平均分子量２００〜５０００のポリプロピレングリコール、平均分子量２００〜２０００のポリエチレングリコールなどのポリオールの水酸基を上記イソシアネート基を２個以上含む化合物と反応させた化合物および、イソフタル酸、コハク酸、グルタル酸、アジピン酸、アゼライン酸、セバチン酸から選ばれた１種以上のジカルボン酸成分を少なくとも構成成分とする平均分子量３０００以下のポリエステルの官能基に上記イソシアネート基を２個以上含む化合物と反応させた化合物などを併用しても良い。（以下これらをＣＮと略称する）。
【００３２】
本発明において、塩化ビニル系共重合体とＣＮからなる組成物中のＣＮの比率は、０．０１〜１５重量％、好ましくは０．５〜１０重量％、より好ましくは１〜５重量％である。ＣＮが０．０１重量％未満ではポリアルコール組成物フィルムとの接着力が不足する場合があり、１５重量％を越えると得られた積層フィルムが保存中にブロッキングする恐れがあり、エンボス加工性も悪化しやすいし、また熱ラミネート時１２０℃以下の温度では十分な接着力は示さない。
【００３３】
本発明において、塩化ビニル系共重合体組成物のブレンド方法に特に制限はなく、塩化ビニル系共重合体とＣＮを直接ブレンドする方法、塩化ビニル系共重合体の溶液にＣＮをブレンドする方法、ＣＮの溶液に塩化ビニル系共重合体をブレンドする方法、塩化ビニル系共重合体の溶液にＣＮの溶液をブレンドする方法などが例示される。ブレンドした後は、好ましくは１日以内により好ましくは１６時間以内に使い切ることが望ましい。
【００３４】
溶剤としては水酸基、アミノ基などの活性水素を含まない物で、しかも塩化ビニル系共重合体およびＣＮを溶解可能で乾燥が容易なものであれば特に制限はなく、メチルエチルケトン、メチルブチルケトン、アセトン、酢酸エチル、酢酸ブチル、ベンゼン、トルエン、ヘキサン、テトラヒドロフランなどが例示され、これらの１種または２種以上の混合溶媒が使用可能である。
【００３５】
塩化ビニル系共重合体組成物には、本発明を阻害しない範囲で、酸化防止剤、スリップ剤、着色剤、抗菌剤、消臭剤、紫外線吸収剤、滑剤、およびポリウレタン、ポリエステル、ポリエーテルなどのドライラミネート用または押出ラミネート用接着剤をブレンドしても良い。
【００３６】
本発明において、塩化ビニル系共重合体組成物層の厚みに特に制限は無いが、好ましくは０．５〜１０μｍ、より好ましくは１〜６μｍ、さらに好ましくは１〜４μｍである。０．５μｍ未満ではＥＶＯＨとＣＰＥよりなる樹脂組成物層と、透明樹脂層の接着力が低くなりやすく、１０μｍを超えるとコストが高くなるので好ましくない。
【００３７】
上記の如く構成された複合シートは通常、接着剤を介して化粧基材にラミネートされる。化粧基材としては、合板、パーティクルボード、ハードボード、インシュレーションボード等の木質基材；石膏ボード、石綿パーライト板、珪酸カルシウム板、グラスウール、ロックウール等の無機基材；鉄板、亜鉛板、アルミ板、鉛板等の金属基材；発泡ポリエチレン板、発泡ポリスチレン板、ウレタンフォーム、フェノールフォーム等のフォーム基材；フェノール板、メラミン板、ポリエステル板、アクリル板、塩化ビニル板等の合成樹脂基材等を単独で或いはそれらを適宜組合わせた複合材として用いることができる。化粧基材は平板形状でも曲面形状でもよく、その他いかなる形状のものであってもよい。
【００３８】
接着剤としては、酢酸ビニル系、ウレタン系、エポキシ系、尿素系等の一般的な接着剤を使用することができるが、用いる化粧基材及びシート基材の材質によって適宜選択される。また、複合シートを化粧基材にラミネートするに当たっては、ロールラミネート法、プレスラミネート法等が採用されるが、生産性の面からはロールラミネート法が好ましい。化粧基材が曲面形状の場合は、通常のラッピングマシーンを用いてラミネートを行う。
【００３９】
本発明は艶消し層がエンボス加工性が良好であるので、エンボス加工を行なうことも好ましい。エンボスの形成によって、立体感を付与することができる。エンボスは木目の道管を表現したもの、塗装板の艶状態を再現したもの、及びそれらを組合わせたものの他、抽象パターンや石目パターン、布目パターンを用いることができる。木目の繊維感を表現したい場合には木目の方向に沿ったヘアライン状のエンボス版を用いればよい。ヘアライン状のエンボスで天然木の繊維感を表現するためには、ヘアラインのピッチを３００μｍ以下にすることが好ましい。エンボス方式としては通常の熱エンボス方式を用いることができる。
【実施例１】
【００４０】
次に本発明の具体的実施例を示す。エチレン含有率が４４モル％、酢酸ビニル成分のけん化度が９９．５モル％のＥＶＯＨ（ＭＩ５．５ｇ／１０分）７５重量％および無水マレイン酸グラフト変性高密度ポリエチレン樹脂（ＭＩ０．３ｇ／１０分）２５重量％を二軸スクリューの押出機を用い、２１０℃でブレンドペレット化し、一軸スクリューの押出機を用い、２１０℃で厚さ２０μｍの樹脂組成物よりなる艶消し表面フィルム層を得た。
【００４１】
塩化ビニル成分を８７モル％、酢酸ビニル成分を１３モル％含む塩化ビニル共重合体９８．５重量％と、ヘキサメチレンジイソシアネート１．５重量％との塩化ビニル系共重合体組成物を、メチルエチルケトン：トルエン＝１：１の混合溶媒に固形分濃度２０重量％となるように溶解した後ただちに、グラビヤコーターを用い塗布量２ｇ／ｍ２（固形分基準）となる様に上記フィルムにコートし、７０℃で４分乾燥し積層フィルムを得た。この積層フィルムをロール状で３５℃で２日保存しイソシアネート基を消失させた。
【００４２】
坪量４０ｇ／ｍ２薄葉紙（天間特殊製紙製ＤＢ−４０）の上に、ニトロセルロースをビヒクルとするインキ（諸星インキ製ＭＡ）を用いてオーク柄をグラビア輪転機にて印刷し、通常の木目印刷紙を得た。この木目印刷側の上に押出機を用いて無水マレイン酸グラフト変性直鎖状低密度ポリエチレン樹脂（三井石油化学製アドマーＮＦ５００）を膜厚３０μｍコートし、同時に接着面をコロナ放電処理し、温度１３０℃に加熱したヒートドラムに通して、上記積層フィルムを、塩化ビニル系共重合体組成物層がコロナ放電処理面と接するようにインライン同時熱ラミネートした。こうして得た複合シートを、酢酸ビニル系接着剤（中央理化製ＡＣ３１５）を用いて１２ｍｍ厚の合板にラミネートして、艶消し表面フィルム層／塩化ビニル系共重合体組成物層／ポリエチレン系樹脂層／木目印刷紙／接着剤／合板、の構成からなる化粧板を得た。
【００４３】
得られた化粧材をＶカット加工したところ、破断もなく、層間剥離も認められなかった。また意匠性の面からは、表層２０μｍの艶消し層の下に３０μｍの透明樹脂層を介してオークの木目柄があり、肉持ち感、塗装感に優れた、落ち着きのある高級感に富んだ化粧材であった。また、油性の赤色インキ（三菱鉛筆製三菱マーカー）と定規を使い、該化粧材サンプル（３×２２ｃｍ）に長さ１０ｃｍの線を５本、約２ｍｍ間隔で平行に書き、２４時間後にエタノールを付けたガーゼで拭き取ったが跡は全く残らなかった。
【実施例２】
【００４４】
実施例１で得た複合シートを温度１５０℃に加熱したヒートドラムに通した直後、平均ピッチ２２０μｍのヘアライン形状を有した金属ロールにて熱圧エンボス加工を施し、エンボス複合シートを得た。次いで、実施例１と同様の接着剤を用いて合成基材にラミネートしたところ、天然木の繊維感を有した極めて意匠性に富みかつ立体感に優れた化粧材を得た。また、油性の赤色インキ（三菱鉛筆製三菱マーカー）と定規を使い、該化粧材サンプル（３×２２ｃｍ）に長さ１０ｃｍの線を５本、約２ｍｍ間隔で平行に書き、２４時間後にエタノールを付けたガーゼで拭き取ったが跡は全く残らなかった。
【００４５】
比較例１
坪量４０ｇ／ｍ２薄葉紙（天間特殊製紙製ＤＢ−４０）の上に、ニトロセルロースをビヒクルとするインキ（諸星インキ製ＭＡ）を用いてオーク柄をグラビア輪転機にて印刷し、通常の木目印刷紙を得た。この木目印刷側の上に押出機を用いてポリエチレン樹脂（三井ポリケミカル製ミラソン１４）を膜厚３０μｍコートし、同時に接着面をコロナ放電処理し、エチレン含有率が４４モル％、酢酸ビニル成分のけん化度が９９．５モル％のＥＶＯＨ（ＭＩ５．５ｇ／１０分）からなる厚さ２０μｍのフィルムを温度１３０℃に加熱したヒートドラムに通してインライン同時熱ラミネートした。得られたシートのＥＶＯＨ面に、ポリウレタン系樹脂にマイクロシリカを３重量％含んだ艶消し剤を厚さ３μｍになるようにコートした。こうして得た複合シートを、酢酸ビニル系接着剤（中央理化製ＡＣ３１５）を用いて１２ｍｍ厚の合板にラミネートして、艶消し塗料層／ＥＶＯＨ層／ポリエチレン系樹脂層／木目印刷紙／接着剤／合板、の構成からなる化粧板を得た。
【００４６】
得られた化粧材をＶカット加工したところ、破断はなかったものの、層間剥離が認められた。意匠性の面からは、表層３μｍの艶消し層の下に５０μｍの透明樹脂層を介してオークの木目柄があり、肉持ち感、塗装感に優れた、落ち着きのある高級感に富んだ化粧材であった。しかし、油性の赤色インキ（三菱鉛筆製三菱マーカー）と定規を使い、該化粧材サンプル（３×２２ｃｍ）に長さ１０ｃｍの線を５本、約２ｍｍ間隔で平行に書き、２４時間後にエタノールを付けたガーゼで拭き取ったところ、インキを落とすことはできなかった。